(57)【要約】  本発明の目的は、比較的安価な素材を用いて高効率の熱電変換を可能とする熱電変換素子を提供することである。そのために本発明は、磁性体層と、前記磁性体層上に形成され、Niが含まれる磁性合金であり、Niを母体とし５ｄ遷移金属元素が添加され起電力を発生する起電膜と、前記起電力によるポテンシャルが異なる２箇所で前記起電膜にそれぞれ接触するように形成された２個の端子部と、を備える。
2017082266.tif 000002
【特許請求の範囲】
【請求項１】
Niが含まれる磁性合金であり、Niを母体とし５ｄ遷移金属元素を添加したことを特徴とする、温度勾配下で起電力を発現する熱電変換素子用起電膜。
【請求項２】
前記５ｄ遷移金属元素の添加量が原子割合にして１〜３０at％であることを特徴とする、請求項１に記載の熱電変換素子用起電膜。
【請求項３】
前記５ｄ遷移金属元素がW、PtまたはAuであることを特徴とする請求項１または２に記載の熱電変換素子用起電膜。
【請求項４】
磁性体層と、前記磁性体層上に形成され、Niが含まれる磁性合金であり、Niを母体とし５ｄ遷移金属元素が添加され起電力を発生する起電膜と、前記起電力によるポテンシャルが異なる２箇所で前記起電膜にそれぞれ接触するように形成された２個の端子部と、を備えたことを特徴とする熱電変換素子。
【請求項５】
前記起電膜は逆スピンホール効果と異常ネルンスト効果によって面内方向の起電力を発生する請求項４に記載の熱電変換素子。
【請求項６】
前記起電膜と前記磁性体層が交互に複数層積層されたことを特徴とする請求項４または５に記載の熱電変換素子。
【請求項７】
前記磁性体層と前記起電膜とが同一方向の磁化を有することを特徴とする、請求項４から６のいずれか一項に記載の熱電変換素子。
【請求項８】
前記起電膜と前記端子部の両方に電気的に接する金属パッドを備えていることを特徴とする、請求項４から７のいずれか一項に記載の熱電変換素子。
【請求項９】
前記起電膜の膜厚が３０ｎｍ以下であることを特徴とする、請求項４から請求項８のいずれかに記載の熱電変換素子。
【請求項１０】
前記磁性体層が磁性絶縁体であることを特徴とする請求項４から９のいずれか一項に記載の熱電変換素子。
【発明の詳細な説明】
【技術分野】
【０００１】
本発明は、熱電変換素子用起電膜及び熱電変換素子に関し、特にスピンゼーベック効果および異常ネルンスト効果に基づく熱電変換素子用起電膜及び熱電変換素子に関する。
【背景技術】
【０００２】
持続可能な社会に向けた熱マネジメント技術の一つとして、熱電変換素子への期待が高まっている。熱は体温、太陽熱、エンジン、工業排熱など様々な場面から回収することができる最も一般的なエネルギー源である。そのため、エネルギー利用の高効率化や、ユビキタス端末・センサ等への給電、あるいは熱流センシングによる熱の流れの可視化といった様々な用途において、熱電変換は今後ますます重要となることが予想される。【０００３】
このような中、磁性材料に温度勾配（温度差）を印加することでスピン角運動量の流れ（スピン流）を生成する「スピンゼーベック効果(SSE：Spin Seebeck Effect)」に基づく熱電変換素子が近年提案されている（特許文献１、非特許文献１〜２）。スピンゼーベック効果とは、磁性体に温度差を与えることによってスピン流が生成される現象である。スピンゼーベック効果に基づく熱電変換素子は、一方向に磁化を有する磁性絶縁体層と、導電性を持つ起電膜の２層構造によって構成される。この素子に面直方向の温度勾配を印加すると、スピンゼーベック効果によって磁性絶縁体中にスピン流というスピン角運動量の流れが誘起され、これが起電膜に注入される。すると起電膜中の「逆スピンホール効果(Inverse spin Hall effect)」によって面内方向の電流に変換される。逆スピンホール効果とは、スピン流と垂直な方向に起電力が発生する現象である。これにより、温度勾配から電気を生成する「熱電変換」が可能となる。熱伝導率が比較的小さい磁性絶縁体を用いて構成されることから、効果的な熱電変換を行うための必要条件である温度差の保持が可能となる。【０００４】
これまで一般的にスピン流-電流変換を行う材料として、スピンホール効果の大きな白金(Pt)が主に採用されていた。例えば特許文献１では、磁性絶縁体として単結晶のイットリウム鉄ガーネット(YIG：Yttrium Iron Garnet)（ガーネットフェライトの一種）、起電膜として白金(Pt)ワイヤを用いて熱電変換素子を形成し、熱電変換を行っている。【０００５】
一方、スピンゼーベック効果とは別に、導電性のある磁性金属における異常ネルンスト効果(ANE（Anomalous Nernst Effect）)と呼ばれる別種の熱電効果も古くから知られている。異常ネルンスト効果とは、磁化した磁性体に熱流を流した際、磁化の向きと熱流の向きのそれぞれと直交する方向(外積方向)に電圧が生じる現象である。異常ネルンスト効果に基づく熱電変換素子は、一方向に磁化を有するNiやFeなどの磁性金属層からなり、これに面直方向の温度勾配を印加すると、面内方向に電流が駆動される。【０００６】
このように、スピンゼーベック効果と異常ネルンスト効果はいずれも面直方向の温度勾配によって面内方向の起電力を誘起するという同様の対称性をもつ効果である。そのためこれら２つの効果を併用するハイブリッド型スピン熱電素子の開発も報告されている（非特許文献３）。【０００７】
また特許文献２の（００２４）段落には、導電膜の説明として「導電膜３０は、典型的には、金属膜である。その金属膜３０の材料は、「スピン軌道相互作用」の大きな金属材料を含有する。例えば、スピン軌道相互作用の比較的大きなＡｕやＰｔ、Ｐｄ、Ｉｒ、その他ｆ軌道を有する金属材料、またはそれらを含有する合金材料を用いる。また、Ｃｕなどの一般的な金属膜材料に、Au,Pt,Pd,Irなどの材料を0.5〜10%ドープするだけでも、同様の効果を得ることはできる。」とある。
【先行技術文献】
【特許文献】
【０００８】
【特許文献１】国際公開第2009/151000号
【特許文献２】国際公開第2012/046948号
【非特許文献】
【０００９】
【非特許文献１】Ken-ichi Uchida, Tatsumi Nonaka, Takeru Ota and Eiji Saitoh, "Longitudinal spin-Seebeck effect in sintered polycrystalline (Mn, Zn)Fe2O4", Appl. Phys. Lett. 97, 262504 (2010)
【非特許文献２】Akihiro Kirihara, Ken-ichi Uchida, Yosuke Kajiwara, Masahiko Ishida, Yasunobu Nakamura, Takashi Manako, Eiji Saitoh & Shinichi Yorozu,"Spin-current-driven thermoelectric coating" Nature Materials 11, 686(2012)
【非特許文献３】B. F. Miao, S. Y. Huang, D. Qu, and C. L. Chien, "Inverse Spin Hall Effect in a Ferromagnetic Metal", Phys. Rev. Lett. 111, 066602(2013)
【発明の概要】
【発明が解決しようとする課題】
【００１０】
しかし、Ptを用いて熱電変換素子を構成した場合、材料コストが高くなるという課題がある。加えて、熱電変換効率についても更なる高変換効率化が求められる。異常ネルンスト効果も、熱伝導率の高い金属材料をベースとするために温度差の保持が困難で、やはり高い性能は期待できなかった。【００１１】
一方、非特許文献３に示されているようなスピンゼーベック効果と異常ネルンスト効果を併用するデバイスであれば、熱伝導率が比較的低い磁性絶縁体を用いて素子における温度差を保持しつつ、両方の効果を加算することで高変換効率化が可能となる。ただ、非特許文献３においては、磁性金属材料としてはNiとFeの合金であるパーマロイPyといった限られた材料のみしか開示されていない。そのため、両効果を併用するハイブリッド素子を設計する際の高効率な変換を可能にする材料等に関する知見や指針はこれまで十分に得られていなかった。【００１２】
また特許文献２に記載されている、Ｃｕを母材としてAu, Pt, Pd, Irなどの材料をドープした導電膜では、磁性体から内部にスピン流が入りにくいという問題があり、大きな起電力はこれまで報告されていない。【００１３】
本発明は、比較的安価な素材を用いて高効率の熱電変換を可能とする熱電変換素子とそれに用いる起電膜を提供することを目的とする。
【課題を解決するための手段】
【００１４】
本発明は、Niが含まれる磁性合金であり、Niを母体とし５ｄ遷移金属元素を添加したことを特徴とする熱電変換素子用起電膜である。【００１５】
また本発明は、磁性体層と、前記磁性体層上に形成され、Niが含まれる磁性合金であり、Niを母体とし５ｄ遷移金属元素が添加され起電力を発生する起電膜と、前記起電力によるポテンシャルが異なる２箇所で前記起電膜にそれぞれ接触するように形成された２個の端子部と、を備えたことを特徴とする熱電変換素子である。
【発明の効果】
【００１６】
本発明によると、ＰｔやＩｒなどの貴金属材料系と比べて安価な材料で高い熱電変換効率が得られる熱電変換素子及びそれに用いる起電膜が得られる。
【図面の簡単な説明】
【００１７】
【図１】本発明の第１の実施形態の起電膜を示す斜視図である。
【図２】本発明の第２の実施形態の熱電変換素子を示す斜視図である。
【図３】本発明の実施例１の熱電変換素子を示す斜視図である。
【図４】本発明の実施例１のSGGG基板上に成膜したNi97W3/Bi:YIG素子の熱電性能（熱起電力Vの温度差ΔT依存性）を、Ni90W10/Bi:YIG, Ni/Bi:YIG、及びPt/Bi:YIG素子の性能と比較した図である。
【図５】本発明の実施例１のSGGG基板上に成膜したNi97W3/Bi:YIG素子の熱電性能（熱起電力Vの温度差ΔT依存性）を、基板に直接Ni系磁性膜を成膜したネルンスト熱電素子(Ni97W3,Ni)の熱電性能と比較した図である。
【図６】Ni100-xWx／Bi:YIG素子の熱電変換性能V/ΔTのW添加量x依存性を示す図である。
【図７】Ni100-xWx素子の熱電変換性能V/ΔTのW添加量x依存性を示す図である。
【図８】本発明の実施例１のSGGG基板上に成膜したNi97Pt3/Bi:YIG素子の熱電性能（熱起電力Vの温度差ΔT依存性）を、Pt/Bi:YIG素子の熱電性能と比較した図である。
【図９】Ni100-xPtx／Bi:YIG素子の熱電変換性能V/ΔTのPt添加量x依存性を示す図である。
【図１０】Ni100-xPtx素子の熱電変換性能V/ΔTのPt添加量x依存性を示す図である。
【図１１】Ni100-xAux／Bi:YIG素子の熱電変換性能V/ΔTのAu添加量x依存性を示す図である。
【図１２】Ni100-xAux素子の熱電変換性能V/ΔTのAu添加量x依存性を示す図である。
【図１３】本発明の第３の実施形態の多層型熱電変換素子を示す斜視図である。
【図１４】本発明の実施例の多層素子を示す斜視図である。
【発明を実施するための形態】
【００１８】
本発明の実施の形態について図面を参照して以下、詳細に説明する。
（第１の実施形態）
図１は本発明の実施形態の起電膜２を示す斜視図である。分かり易いように起電膜２の下にある磁性体層３とその下にある基板４も破線で示している。起電膜２はNiが含まれる磁性合金であり、Niを母体としそれに５ｄ遷移金属元素を添加する。温度勾配下で起電力Vを発現する。５ｄ遷移金属元素はHf、Ta、W、Re、Os、Ir、Pt、Auである。
【００１９】
本発明者らは、スピンゼーベック効果と異常ネルンスト効果を併用するハイブリッド素子の熱電変換効率を高める研究開発を行ってきた。その中で、Niホストに５ｄ遷移金属を添加したNi系合金と磁性絶縁体を組み合わせてスピンゼーベック効果と異常ネルンスト効果を同時に発現させる熱電変換素子が、一般的なスピンゼーベック熱電素子に比べて高い熱電変換効果を示すことを見出した。また、このNiホストに５ｄ遷移金属を添加したNi系合金を用いた熱電変換素子は、非特許文献３で示されているNiとFeの合金であるパーマロイ(Py)を用いた熱電変換素子よりも、数倍熱起電力が大きいことが実験から明らかになった。本実施形態の起電膜を熱電変換素子に用いれば、ＰｔやＩｒなどの貴金属材料系と比べて安価な材料で、しかも高い熱電変換効率が得られる。
（第２の実施形態）
まず、本発明の第２の実施形態として、Ni系合金と磁性体層（磁性絶縁体もしくは磁性半導体層）との積層構造による熱電変換素子について説明する。本実施形態の熱電変換において、Ni系合金は２つの役割を果たす。一つは近接する磁性体層において温度勾配からスピンゼーベック効果によって生じ、Ni系合金へと注入されるスピン流を、逆スピンホール効果によって電流に変換し、起電力を生成するというスピン流-電流変換材料としての役割である。そして二つ目の役割として、温度勾配下におけるNi系合金内の異常ネルンスト効果によって、温度勾配から直接起電力が生成する起電材料としての役割である。
【００２０】
なお、ここではNi系合金材料として、Niホストに５ｄ遷移金属材料を数％添加した組成の材料を用いる。
【００２１】
一般的に効率的なスピン流-電流変換を行うには、スピン軌道相互作用の大きな材料を用いることが望ましいが、比較的軽い元素であるNiでは、スピン軌道相互作用はさほど大きくない。また、非特許文献３で磁性金属材料として採用されているパーマロイでは、Niに加えFeが含まれているが、Feも比較的軽い元素であり、結果的にパーマロイのようなNi-Fe合金はさほど大きなスピン流-電流変換効果を発現しない。
【００２２】
一方、このNiにスピン軌道相互作用の大きな５ｄ遷移金属材料を少量添加すると、電子スピンの流れがNiホスト内の５ｄ遷移金属原子によって散乱される過程でスピン流-電流変換が効果的に進行する。そのためこのような合金材料を用いることで高性能な熱電変換を達成することが可能になる。またＮｉはＰｔやＩｒなどの貴金属材料系と比べて安価な材料であるので、安価でしかも熱電変換効率の高い素子を得ることができる。
【００２３】
効率的に散乱させるためには５ｄ遷移金属を1at%以上添加することが望ましい。一方５ｄ遷移金属材料を添加しすぎた場合、Ni系合金の磁化の低下によって異常ネルンスト効果が小さくなり、熱電変換性能も逆に下がる。従って５ｄ遷移金属は30at%以下が望ましい。
［素子構造の説明］
図２は本発明の第２の実施形態である熱電変換素子１の斜視図である。基板４上に磁性体層３を形成し、さらに磁性体層３上に導電性の起電膜２を形成して熱電変換素子１を形成する。起電力を取り出すために、起電膜２の両端部に接する形でパッド５a、５bを、そしてさらにパッド５a、５bにそれぞれ接する端子６a、６bを備えている。
【００２４】
磁性体層３は、スピンゼーベック効果を発現する磁性体材料であり、面内で一方向（紙面手前から奥の方向）の磁化M3を有し、スピンゼーベック効果によって面直方向の温度勾配∇Ｔ（温度差ΔT）からスピン流Ｊｓを生成（駆動）する。スピン流Ｊｓの方向は、温度勾配∇Ｔの方向と平行あるいは反平行である。図２で示される例では、−ｚ方向の温度勾配∇Ｔが印加され、＋ｚ方向あるいは−ｚ方向に沿ったスピン流Ｊｓが生成される。本実施形態では基板４側が高温で起電膜２側が低温であり、図２では低温から高温に向かう方向に矢印を向けてある。また、スピン流というのはスピンというベクトルの流れである。「右向きのスピンが−Z方向に流れる」ことと「左向きのスピンが＋Z方向に流れる」ことは同じ意味である。従って「−Z方向のスピン流」であっても起電膜に到達する場合がある。
【００２５】
磁性体層３の材料としては、イットリウム鉄ガーネット（ＹＩＧ，組成はＹ３Ｆｅ５Ｏ１２）、ビスマス（Ｂｉ）を添加したＹＩＧ（Bi:YIG, 組成はＢｉＹ２Ｆｅ５Ｏ１２）、もしくはNi−Znフェライト（組成は(Ni,Zn)xFe3-xO4)）などが挙げられる。尚、熱電変換効率の観点からは磁性体層３は熱伝導率が小さいことが望ましいため、電流の流れにくい（電子が熱を運びにくい）磁性絶縁体を用いることが望ましい。
【００２６】
また本実施形態では起電膜２として強磁性のNi系合金材料を用い、M3と同方向の磁化M2を有する。この起電膜２は、以下の二つの役割を同時に果たす。一つは、磁性体層３のスピンゼーベック効果によって流入するスピン流を、逆スピンホール効果によって起電力（電場ESSE）に変換するスピン流-電流変換の役割である。もう一つは、起電膜２における異常ネルンスト効果によって温度勾配から直接起電力（電場EANE）を生成する役割である。
【００２７】
ここで、スピンゼーベック効果によって生成される電場ESSEの向きは、磁性体層３の磁化Ｍ3の方向と温度勾配∇Ｔの方向との外積で規定される（ESSE∝Ｍ3×∇Ｔ）。また同様に、異常ネルンスト効果によって生成される電場の向きは、起電膜２の磁化Ｍ2の方向と温度勾配∇Ｔの方向との外積で規定される（EANE∝Ｍ2×∇Ｔ）。このほか実際の電場の符号は材料にも依存するが、本実施形態の起電膜２を用いた素子構成の場合、磁化Ｍ3の方向と磁化Ｍ2の方向が同一方向であれば、ある温度勾配∇Ｔに対してESSEとEANEはいずれも同一方向に生成される。（電場ESSEとEANEが同一方向でない場合は、両者をベクトル合成した方向に起電力が発生する。）従ってこのような条件の下では、２つの効果がお互いを強め合い、生成される電場の絶対値は|EHybrid|=|ESSE|+|EANE|となる。すなわち、２つの効果による起電力が加算される。なお、本実施形態では、図２に示されるように、磁性体層３の磁化Ｍ3および起電膜２の磁化Ｍ2の方向は＋ｙ方向であり、温度勾配∇Ｔの方向は−ｚ方向であり、起電力の方向は＋ｘ方向となるように構成されている。なお図２で示している起電力の方向が通常の外積から想像されるのとは逆の方向になっている。実際の符号は起電膜の材料によって＋ｘになったり−ｘになったりするので、図２では端子６ａから端子６ｂに向かう方向にしている。
【００２８】
この起電膜２として本実施形態では、Niを母材として（Niが原子割合にして90at%となるようにして）、それにスピン軌道相互作用の大きな５ｄ遷移金属元素を少量添加した材料を用いる。このような５ｄ遷移金属材料としては、WとPtが変換効率が大きい。従ってWまたはPtを用いることが望ましいが、他の５ｄ遷移金属材料Hf、Ta、Re、Os、Ir、Auでも構わない。このように大きなスピン流-電流変換効果を有する５ｄ遷移金属材料をNi内に添加すれば、電子スピンの流れがこのような５ｄ遷移金属原子において散乱される際に、効果的なスピン流-電流変換が生じ、結果的に高効率な熱電変換が可能となる。
【００２９】
PtやWのような非磁性の５ｄ遷移金属を添加して効率的に散乱させるためには1at%以上添加することが望ましい。一方添加しすぎた場合、Ni系合金の磁化の低下によって異常ネルンスト効果が小さくなり、本実施形態のような２つの効果を併用する熱電変換素子の性能は逆に低下してしまうので30at%以下が望ましい。従って、５ｄ遷移金属を添加量は原子割合にして１〜３０at%の範囲が望ましい。なお、起電膜２の膜厚は用いるNi系合金材料のスピン拡散長程度（5〜20nm）で、30nm以下が望ましい。
【００３０】
パッド５a,５bは、薄い起電膜２から起電力を効果的に取り出すために、起電膜２の両端部に接する形で備えられている。パッド５a,５bの材料としては、抵抗率の低い金属材料が望ましく、例えばAu、Pt、Ｔａ、Cuなどを用いることができる。膜厚は起電膜２より厚いことが望ましく、30nm以上が望ましい。パッド５a,５bを形成すると起電膜と端子６ａ、６ｂの間の接触抵抗を下げることができる。また、薄い起電膜２上にピンポイントで端子を付けるよりも、ある程度の膜厚のあるパッドを挟んだ方が、等価回路的にも端子間の抵抗が小さくなる。
【００３１】
起電力はこのパッド５a,５bに接する２つの端子６aと端子６bの間で最終的に取り出される。例えば図２のように２つの端子６ａ、６ｂの間の開放電圧を電圧計１０で測定すれば、素子で生成される起電力の大きさを評価することができる。
【００３２】
なお、熱電変換機能を具備するにあたって、パッド５a,５bは必須ではなく、端子６a、６bを起電膜２上に直接形成しても良い。
［熱電変換素子の製造方法］
次に、本実施形態に係る熱電変換素子１の製造方法を説明する。
【００３３】
まず、磁性体層３の形成方法としては、スパッタ法、有機金属分解法（ＭＯＤ（Metal  Organic  Deposition）法）、パルスレーザー堆積法（ＰＬＤ（Pulsed  Laser  Deposition）法）、ゾルゲル法、エアロゾルデポジション法（ＡＤ（Aerosol  Deposition）法）、フェライトめっき法、液相エピタキシー法（ＬＰＥ（Liquid  Phase  Epitaxy）法）などのいずれかの方法を用いて成膜する方法が挙げられる。この場合、磁性体層３は何らかの基板上に成膜される。
【００３４】
起電膜２の形成方法としては、酸素雰囲気中での反応性スパッタ法や、ＭＯＤ法などで形成する。
【００３５】
パッド５a、５bはスパッタ法や真空蒸着法、電子ビーム蒸着法、めっき法などで形成する。
［実施例１］
本発明の効果を検証するために、熱電変換素子を作製し、効果の検証を行った。本実施形態では図３に示すように、起電膜２としてニッケル-タングステン合金Ni97W3を用いた。
【００３６】
厚さ0.5mmの(GdCa)3(GaMgZr)5O12(以後SGGG（Substituted Gadolinium Gallium Garnetの略称）と表記する)基板上に膜厚120nmのBiY2Fe5O12(Bi:YIG)磁性膜を形成した。さらに、その上に起電膜となる膜厚10nmのNi系合金膜Ni97W3を形成することで、熱電変換素子を作製した。ここで、YIG磁性膜の形成には塗布ベースの成膜法である有機金属分解法（MOD法）を用いている。この方法では、Y,Feが含まれた有機金属を溶かした溶液（MOD溶液）をスピンコート(回転数1000rpm)で塗布し、700℃でアニールすることでYIGを形成した。
【００３７】
Ni97W3は、ここでは焼結作製したNi97W3合金ターゲットを用い、マグネトロンスパッタ法によって形成した。
【００３８】
また、この熱電変換素子の性能を比較するため、現在スピンゼーベック素子用の起電膜として一般的に採用されている白金（Ｐｔ）、及びNiを用いた素子も同時に用意した。これらの素子も、上記と同じ方法でSGGG基板上に膜厚120nm のBi:YIG磁性膜を成膜した後、その上に膜厚10nmのＰｔをスパッタ法で形成することで比較用素子を作製した。
【００３９】
次に、作製したハイブリッド型スピン熱電素子（Ni97W3/Bi:YIG/SGGG基板）の熱電特性評価について述べる。ここでは、上記の方法で作製したウェハを8×2 mmに切り出した試料を用いている。Ni97W3膜の短手方向にBi:YIG磁性膜を磁化させた状態で、上端と下端の間に面直方向に温度差ΔTを印加し、スピンゼーベック効果(SSE)と異常ネルンスト効果の加算によってNi97W3膜の長手方向に生じる起電力(出力電圧)を測定した。
【００４０】
図４に、SSEとANEを併用するハイブリッド型スピン熱電素子（Ni97W3/Bi:YIG）の熱電特性を、膜厚等の条件を揃えたSSEのみの標準的なスピン熱電素子（Pt/Bi:YIG）や、パーマロイPy(Ni80Fe20)を用いたハイブリッド型スピン熱電素子（Py/Bi:YIG）等と比較して示した。ハイブリッド型素子の熱電変換性能はV/ΔT＝2.9μV/Kで、通常のスピン熱電素子Pt/Bi:YIGの約３倍程度の起電力性能を示した。４端子測定で評価したNi97W3の抵抗率はρ＝77ｎΩｍで、Pt（ρ＝64ｎΩｍ）と比べると若干高い。また、このNi97W3/Bi:YIG素子は、非特許文献３と同様の構成であるPyを用いたハイブリッド型スピン熱電素子（Py/Bi:YIG）と比較しても４倍程度大きな熱起電力性能を示している。
【００４１】
図４にはNiを金属膜として用いたNi/Bi:YIG素子の評価結果も同時に示しているが、これと比較してもNi97W3/Bi:YIG素子の起電力性能は２倍以上高い。Niホスト中に添加されたWがスピン流を効果的に散乱することで、スピン流-起電力変換の増大が生じているものと推察される。ただ、W添加量をさらに増やしたNi90W10/Bi:YIG素子では性能は逆に低下しており（図４）、W添加量には適切な範囲があることが確認された。
【００４２】
また図５では、同じNi97W3/Bi:YIG素子の起電力評価結果を、磁性絶縁膜（Bi:YIG）を用いずにNi97W3及びNiを直接基板に成膜した素子の熱電性能と比較して示している。ANEのみが信号に寄与するNi97W3素子、Ni素子に比べ、SSE信号がANEに加算され共に出力電圧に寄与するNi97W3/Bi:YIG素子では、より大きな起電力が得られていることが示されている。
［実施例２］
実施例１の結果を受け、Wの最適添加量を調べるために、Wの添加割合x(at%)を段階的に振って形成したNi100-xWxを起電膜として用いた熱電変換素子を作製し、熱電変換性能の組成依存性を調べた。
【００４３】
本実施例のハイブリッド型スピン熱電素子は、実施例1と同様にSGGG基板を用いており、基板上にやはりMOD法によって膜厚120nmのBi：YIG膜を形成した後、スパッタ法によって膜厚10nmのNi100-xWx膜を成膜した。図６に熱電変換性能V/ΔTのW添加量x依存性を示す。熱電性能はｘに依存しており、Wの添加により性能の向上が見られるが、ｘがある一定量を超えると性能は逆に低下する。この実験から、ｘの最適値は3(at%)であり、W添加による有意な性能向上効果をもたらす添加割合ｘとして1(at%)以上かつ5(at%)以下が望ましい。
【００４４】
また、SGGG上に直接Ni100-xWx膜を形成した素子も作製・評価している。この素子ではスピンゼーベック効果が発現せず、異常ネルンスト効果のみが熱電信号に寄与する。図７にこの異常ネルンスト素子の熱電変換性能V/ΔTのW添加量x依存性を示す。ハイブリッド型スピン熱電素子と比較すると信号は小さいが、やはりｘ＝3(at%)で信号が最大となっている。
［実施例３］
本発明の効果を検証するために、熱電変換素子を作製し、効果の検証を行った。本実施例では図３に示すように、この起電膜２としてニッケル-白金合金Ni97Pt3を用いた。
【００４５】
ここでも実施例１と同様の製造プロセスを用いて、基板上に膜厚120nmのBiY2Fe5O12(Bi:YIG)磁性膜を、そしてさらにその上に膜厚10nmのNi系合金膜Ni97Pt3を形成することで作製した。Ni97Pt3は、焼結作製したNi97Pt3合金ターゲットを用いて、マグネトロンスパッタ法によって形成した。
【００４６】
また、この熱電変換素子の性能を比較するため、現在スピンゼーベック素子用の起電膜として一般的に採用されている白金（Ｐｔ）を用いた素子も同時に用意した。これらの素子も、上記と同じ方法でSGGG基板上に膜厚120nmのBi:YIG磁性膜を成膜した後、その上に膜厚10nmのＰｔをスパッタ法で形成することで比較用素子を作製した。
【００４７】
上記の反応性スパッタ法で作製したウェハを2×8mmの試料にカットし、図３のように起電膜から磁性膜に向けて温度勾配を印加しながらその熱電特性を評価した。このように基板を含む素子の厚さ（面直）方向に温度差ΔTを印加された場合、温度勾配と磁性膜の磁化Mの向きにそれぞれ直交する面内方向に起電力Vが生成される。
【００４８】
図８にNi97Pt3/Bi:YIG/SGGGの熱起電力Vの温度差ΔT依存性を、Pt/Bi:YIG/SGGG素子と比較して示した。Ni97Pt3を用いた本実施例３の素子の熱電係数の絶対値は2.2μV/Kで、Ptの場合の約2.2倍の値を示した。
【００４９】
以上述べたように、Ni97W3起電膜（実施例１）の場合に比べると出力は小さいものの、Ni97Pt3を起電膜として用いた場合でも、異常ネルンスト効果とスピンゼーベック効果の組み合わせによって、貴金属であるPtよりも大きな熱電変換出力電圧が得られることが実証された。
[実施例４]
実施例３の結果を受け、Ptの最適添加量を調べるために、Ptの添加割合x(at%)を段階的に振って形成したNi100-xPtxを起電膜として用いた熱電変換素子を作製し、熱電変換性能の組成依存性を調べた。
【００５０】
本実施例のハイブリッド型スピン熱電素子は、実施例1と同様にSGGG基板を用いており、基板上にやはりMOD法によって膜厚120nmのBi：YIG膜を形成した後、スパッタ法によって膜厚10nmのNi100-xPtx膜を成膜した。図９に熱電変換性能V/ΔTのPt添加量x依存性を示す。熱電性能はｘに依存しており、Ptの添加により性能の向上が見られるが、ｘがある一定量を超えると性能は逆に低下する。この実験から、ｘの最適値は13(at%)であり、Pt添加による有意な性能向上効果をもたらす添加割合ｘとして3(at%)以上かつ30(at%)以下が望ましい。
【００５１】
また、SGGG上に直接Ni100-xPtx膜を形成した素子も作製・評価している。この素子ではスピンゼーベック効果が発現せず、異常ネルンスト効果のみが熱電信号に寄与する。図１０にこの異常ネルンスト素子の熱電変換性能V/ΔTのPt添加量x依存性を示す。ハイブリッド型スピン熱電素子と比較すると信号は小さいが、やはりｘ＝13(at%)で信号が最大となっている。
[実施例５]
本実施例５では図３に示すように、起電膜２としてニッケル-白金合金を用いた素子も試作・評価した。Auの最適添加量を調べるために、Auの添加割合x(at%)を段階的に振って形成したNi100-xAuxを起電膜として用いた熱電変換素子を作製し、熱電変換性能の組成依存性を調べた。
【００５２】
本実施例のハイブリッド型スピン熱電素子は、実施例1と同様にSGGG基板を用いており、基板上にやはりMOD法によって膜厚120nmのBi：YIG膜を形成した後、スパッタ法によって膜厚10nmのNi100-xAux膜を成膜した。図１１に熱電変換性能V/ΔTのAu添加量x依存性を示す。熱電性能はｘに依存しており、Auの添加により性能の向上が見られるが、ｘがある一定量を超えると性能は逆に低下する。この実験から、ｘの最適値は15(at%)であり、Au添加による有意な性能向上効果をもたらす添加割合ｘとして3(at%)以上かつ25(at%)以下が望ましい。
【００５３】
また、SGGG上に直接Ni100-xAux膜を形成した素子も作製・評価している。この素子ではスピンゼーベック効果が発現せず、異常ネルンスト効果のみが熱電信号に寄与する。図１２にこの異常ネルンスト素子の熱電変換性能V/ΔTのAu添加量x依存性を示す。ハイブリッド型スピン熱電素子と比較すると信号は小さいが、やはりｘ＝15(at%)付近で信号が最大となっている。
（第３の実施形態）
次に、本発明の第３の実施形態として、起電膜２と磁性体層３を交互積層による多層型熱電変換素子について説明する。図１３に多層型熱電変換素子の斜視図を示した。
【００５４】
熱電変換素子１では、基板４上に、磁性体層３及び起電膜２を交互に複数層積層している。図１３では磁性層と起電膜を交互に計四層積層している。起電力を取り出すために、複数の起電膜２全てに接する形でパッド５a、５bを形成し、さらに、パッド５a、５bに接する端子６a、６bがそれぞれ形成されている。
【００５５】
本実施形態においても、第１の実施形態と同様に、起電膜２には強磁性のNi系合金材料を用いる。また、各起電膜２および各磁性体層３は、それぞれ同方向つまり面内でしかも紙面の手前から奥への方向の磁化M2およびM3を有する。
【００５６】
複数の磁性体層３は、第２の実施形態の場合と同様それぞれスピンゼーベック効果を発現する磁性体材料であり、面直方向の温度勾配∇Ｔ（温度差ΔT）の下では、それぞれの磁性体層３においてスピン流Ｊｓが生成（駆動）される。磁性体層３の材料としては、イットリウム鉄ガーネット（ＹＩＧ，組成はＹ３Ｆｅ５Ｏ１２）、ビスマス（Ｂｉ）を添加したＹＩＧ（Bi:YIG, 組成はＢｉＹ２Ｆｅ５Ｏ１２）、もしくはNi−Znフェライト（組成は(Ni,Zn)xFe3-xO4)）などが挙げられる。尚、熱電変換効率の観点からは磁性体層３は熱伝導率が小さいことが望ましいため、電流の流れにくい（電子が熱を運びにくい）磁性絶縁体を用いることが望ましい。
各磁性体層３において生成されたスピン流はその上下に接する起電膜２へと流れ、ここで逆スピンホール効果によって起電力（電場ESSE）へと変換される。なお、この構成では、磁性体層３で挟まれた起電膜２では上下の磁性体層３からスピン流の寄与を受けるため、結果として起電膜２において流れるスピン流の量および起電力は第1の実施形態の場合に比べ倍程度に大きくなる。
【００５７】
さらに本実施形態においても、起電膜２における異常ネルンスト効果によって温度勾配からネルンスト起電力（電場EANE）も直接生成される。第２の実施形態と同様、本実施形態においても２つの効果がお互いを強め合い、大きな起電力が得られる。
【００５８】
本実施形態の効果としては、第２の実施形態の素子に比べて大きな熱起電力が得られることがある。それに加え、複数のNi系合金膜２が電気的に並列接続されていることから、素子の内部抵抗を小さくすることができ、より大きな電力を取り出すことが可能となる点が挙げられる。
【００５９】
なお第１，第２の実施形態では５ｄ遷移金属を一種類だけ添加したが、WとPt等複数種類を添加することもできる。
［本実施形態の実施例］
次に、本発明の熱電変換素子の具体的な実施例について、図１４に基づいて説明する。
【００６０】
本実施例では、基板４として厚さ２５μｍのポリイミド基板、磁性体層３として厚さ１μｍの（Ｎｉ，Ｚｎ）Ｆｅ２Ｏ４、起電膜２として膜厚10nmのNi97W3をそれぞれ採用した。
【００６１】
本実施例では、ポリイミド基板上にフェライトめっき法を用いて膜厚３μｍの（Ｎｉ，Ｚｎ）Ｆｅ２Ｏ４を作製した。フェライトめっき法では(i)ポリイミド表面に、Ｎｉ２＋、Ｚｎ２＋、Ｆｅ２＋イオンなどを含む水溶液を接触させることで水酸化金属イオンを吸着した。その後、(ii)これらを酸化剤により酸化させ（Ｆｅ２＋→Ｆｅ３＋）、(iii)これをさらに水溶液中の水酸化金属イオンとフェライト結晶化反応させることにより、基板表面上にフェライト膜を形成した。この(i)〜(iii)のステップを順次繰り返すことで、膜厚１μｍのフェライト膜（Ｎｉ，Ｚｎ）Ｆｅ２Ｏ４を形成した。さらにこの上面に、Ni系合金膜３として膜厚１０ｎｍのNi97W3をスパッタ法により成膜した。
【００６２】
このフェライトめっき法によるフェライト成膜とスパッタ法によるNi97W3成膜とを４回繰り返すことで、図１４に示される多層素子を作製した。
【００６３】
作製した素子の熱電特性を評価した結果、第２の実施形態の実施例１で示した素子と比較して約1.6倍にあたるV/ΔT＝4.6μV/Kの起電力性能が得られた。また、内部抵抗（端子間の抵抗）は第１の実施形態の素子の約４分の１程度だった。
【００６４】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００６５】
この出願は、２０１５年１１月１３日に出願された日本出願特願２０１５−２２３２０１、及び、２０１６年８月１９日に出願された日本出願特願２０１６−１６１３２５を基礎とする優先権を主張し、その開示の全てをここに取り込む。
【符号の説明】
【００６６】
１    熱電変換素子
２    起電膜
３    磁性体層
４    基板
５a、５b    パッド
６a、６b    端子
１０    電圧計
【図１】
2017082266.tif 000003
【図２】
2017082266.tif 000004
【図３】
2017082266.tif 000005
【図４】
2017082266.tif 000006
【図５】
2017082266.tif 000007
【図６】
2017082266.tif 000008
【図７】
2017082266.tif 000009
【図８】
2017082266.tif 000010
【図９】
2017082266.tif 000011
【図１０】
2017082266.tif 000012
【図１１】
2017082266.tif 000013
【図１２】
2017082266.tif 000014
【図１３】
2017082266.tif 000015
【図１４】
2017082266.tif 000016
【手続補正書】
【提出日】平成30年4月12日(2018.4.12)
【手続補正１】
【補正対象書類名】明細書
【補正対象項目名】０００８
【補正方法】変更
【補正の内容】
【０００８】
特許文献１：国際公開第2009/151000号
特許文献２：国際公開第2013/046948号
【国際調査報告】
2017082266.tif 000017
2017082266.tif 000018
2017082266.tif 000019
2017082266.tif 000020